(57)【要約】      （修正有）【課題】放射性セシウムが吸着した金属シアノ錯体の後処理方法において、熱暴走などを回避しつつ安定的に処理し、放射性セシウムシアンの揮発・放散や、予期せぬ加熱時の発熱、燃焼反応を回避して、放射性セシウムを吸着した後の金属シアノ錯体を化学的に安定な物質に変換する方法を提供する。【解決手段】放射性セシウムが吸着した金属シアノ錯体を過熱水蒸気処理して、該金属シアノ錯体を分解し、かつ金属成分を酸化物に変換することにより、金属シアノ錯体を安定化する。これにより、熱暴走などを回避しつつ、放射性セシウムシアンの揮発・放散や、予期せぬ加熱時の発熱、燃焼反応を回避することができ、安定的に放射性セシウムを保管管理することができる。さらに、過熱水蒸気処理した金属シアノ錯体から、セシウムを抽出し、安定化吸着剤に再吸着させることにより、水との接触によるセシウム溶出を回避するなど、さらに安定的に保管することも可能となる。【選択図】図２
2017003480.tif 000002
【特許請求の範囲】
【請求項１】
主たる組成が一般式
ＡxＭ[Ｍ’(ＣＮ)6]y・ｚＨ2Ｏ
［式中、Ｍは、バナジウム、クロム、マンガン、鉄、ルテニウム、コバルト、ロジウム、ニッケル、パラジウム、白金、銅、銀、亜鉛、ランタン、ユーロピウム、ガドリニウム、ルテチウム、バリウム、ストロンチウム、及びカルシウムからなる群より選ばれる一種または二種以上の金属原子を表し、Ｍ’は、バナジウム、クロム、モリブデン、タングステン、マンガン、鉄、ルテニウム、コバルト、ニッケル、白金、及び銅からなる群より選ばれる一種または二種以上の金属原子を表し、Ａは、水素、リチウム、ナトリウム、カリウム、ルビジウム、セシウムからなる群より選ばれる一種または二種以上の陽イオンを表し、ｘは０〜３、ｙは０.１〜１.５、ｚは０〜６の数値を表す。]
で示される金属シアノ錯体の後処理方法であって、
放射性セシウムを吸着した後の前記金属シアノ錯体を過熱水蒸気処理することにより、該金属シアノ錯体を分解して、安定な酸化物に変換することを特徴とする方法。
【請求項２】
前記一般式において、Ｍ＝Ｆｅ、Ｍ’＝Ｆｅであることを特徴とする請求項１に記載の方法。
【請求項３】
５００℃〜６００℃で過熱水蒸気処理を行うことを特徴とする請求項２に記載の方法。
【請求項４】
請求項１〜３のいずれか１項に記載の方法において、過熱水蒸気処理を行った後の金属シアノ錯体に、水を接触させることにより吸着した放射性セシウムを水中に抽出し、抽出された放射性セシウムをさらに別の安定吸着剤に再吸着させる方法。
【発明の詳細な説明】
【技術分野】
【０００１】
本発明は、金属シアノ錯体の後処理方法に関し、特に、放射性セシウムを吸着した後の金属シアノ錯体を化学的に安定な物質に変換する方法に関する。
【背景技術】
【０００２】
金属シアノ錯体は、金属原子と金属原子の間をシアノ基が架橋して構成される物質である。金属シアノ錯体は、放射性セシウム吸着剤、エレクトロクロミック素子、二次電池電極、バイオセンサ用トランスデューサ等、多様な用途が期待され、一部は実用化されている。
【０００３】
一方で、使用後の金属シアノ錯体についてはその処理法が問題にある場合がある。低温で焼却処分を行った場合、内部のシアノ基が遊離、シアン化水素ガスが発生する場合がある。高温で燃焼するとシアノ基は分解するため問題はないが、火災等、管理されていない燃焼が起こった場合はシアン化水素への考慮が必要となる。特に放射性セシウム吸着剤として使用した後の金属シアノ錯体は、高温で燃焼させると放射性セシウムが揮発し、再度放散するため、その処理方法が課題となっていた。
【０００４】
放射性セシウム飛散させることなく金属シアノ錯体を処理する方法としては、アルカリ性溶液中に金属シアノ錯体を溶解させたのちに、放射性セシウムを回収する方法（特許文献１、特許文献２）、金属シアノ錯体をゼオライトに添着させた吸着剤を用い、放射性セシウムを吸着後に加熱する方法（特許文献３）が開示されている。しかしながら、前者の方法は、極めて高濃度の放射性セシウム溶液が発生するため、作業時の取扱いが難しく、後者は吸着剤中のゼオライトについては、吸着時に他のアルカリイオンとセシウムイオンとの選択性に乏しいため、他アルカリイオンを高濃度に含む液を処理した場合、先にアルカリイオンを吸着してしまい、加熱時にフェロシアン化物から揮発するセシウムの吸着力が落ちることが懸念される。
【０００５】
また、単純に低温で金属シアノ錯体を加熱、酸化する方法もあるが、この場合、金属シアノ錯体の酸化は発熱反応であるため、温度制御が困難で、放射性セシウムの揮発が懸念される６００℃以上に達することを完全に回避することは難しい。
【先行技術文献】
【特許文献】
【０００６】
【特許文献１】特表２０１４−０７７７７４号公報
【特許文献２】特開２０１５−００４６５５号公報
【特許文献３】特開２０１４−０１６３１１号公報
【発明の概要】
【発明が解決しようとする課題】
【０００７】
このように、放射性セシウムの吸着剤として使用した後の金属シアノ錯体の後処理においては、金属シアノ錯体を、放射性セシウムを揮発・放散させることなく安全に分解し、かつ金属成分を化学的に安定な物質に変換する方法が望まれる。
【０００８】
本発明は、こうした現状を鑑みてなされたものであって、放射性セシウムを吸着した後の金属シアノ錯体の後処理方法において、アルカリ性溶液に溶解させることで高濃度の放射性セシウム溶液を発生させたり、或いは、加熱することで金属シアノ錯体の温度が放射性セシウムの揮発が懸念される６００℃以上に達してしまう等の従来の課題を解決して、放射性セシウムが吸着した後の金属シアノ錯体を、放射性セシウムを揮発・放散させることなく安定化できる方法を提供することを目的とするものである。
【課題を解決するための手段】
【０００９】
本発明者らは、上記目的を達成すべく検討を重ねた結果、過熱水蒸気を利用することで、これらの課題を解決できることを見出した。さらに、本発明者らは金属シアノ錯体を様々な条件で過熱水蒸気を用いて処理、酸化させることにより、処理後の物質が再度加熱されても発熱反応が生じない条件について知見を得た。
【００１０】
本発明はこれらの知見に基づいて完成に至ったものであり、本発明によれば、以下の発明が提供される。
〈１〉主たる組成が一般式
ＡxＭ[Ｍ’(ＣＮ)6]y・ｚＨ2Ｏ
［式中、Ｍは、バナジウム、クロム、マンガン、鉄、ルテニウム、コバルト、ロジウム、ニッケル、パラジウム、白金、銅、銀、亜鉛、ランタン、ユーロピウム、ガドリニウム、ルテチウム、バリウム、ストロンチウム、及びカルシウムからなる群より選ばれる一種または二種以上の金属原子を表し、Ｍ’は、バナジウム、クロム、モリブデン、タングステン、マンガン、鉄、ルテニウム、コバルト、ニッケル、白金、及び銅からなる群より選ばれる一種または二種以上の金属原子を表し、Ａは、水素、リチウム、ナトリウム、カリウム、ルビジウム、セシウムからなる群より選ばれる一種または二種以上の陽イオンを表し、ｘは０〜３、ｙは０.１〜１.５、ｚは０〜６の数値を表す。]
で示される金属シアノ錯体の後処理方法であって、
放射性セシウムを吸着した後の前記金属シアノ錯体を過熱水蒸気処理することにより、該金属シアノ錯体を分解して、安定な酸化物に変換することを特徴とする方法。
〈２〉前記一般式において、Ｍ＝Ｆｅ、Ｍ’＝Ｆｅであることを特徴とする〈１〉に記載の方法。
〈３〉５００℃〜６００℃で過熱水蒸気処理を行うことを特徴とする〈２〉に記載の方法。
〈４〉〈１〉〜〈３〉のいずれかに記載の方法において、過熱水蒸気処理を行った後の金属シアノ錯体に、水を接触させることにより吸着した放射性セシウムを水中に抽出し、抽出された放射性セシウムをさらに別の安定吸着剤に再吸着させる方法。
【発明の効果】
【００１１】
本発明によれば、放射性セシウムが吸着した後の金属シアノ錯体を、過熱水蒸気で加熱処理することで、該金属シアノ錯体を分解し、かつ金属成分を酸化物に変換することが可能であり、その際に放射性セシウムの揮発を防ぐことができ、さらには生成した金属酸化物が再度加熱しても空気酸化等による発熱が発生しない方法を提供することができるので、安定的に放射性セシウムを保管管理することができる。さらに、過熱水蒸気処理した金属シアノ錯体から、セシウムを抽出し、安定化吸着剤に再吸着させることにより、水との接触によるセシウム溶出を回避するなど、さらに安定的に保管することも可能となる。
【図面の簡単な説明】
【００１２】
【図１】金属シアノ錯体の一般的な結晶構造を示す図
【図２】過熱水蒸気処理装置の例を示す図
【図３】過熱水蒸気処理中の温度の時間経過を示す図
【図４】金属シアノ錯体、過熱水蒸気処理物、酸化鉄（Ｆｅ３Ｏ４、Ｆｅ２Ｏ３）、及び硝酸セシウム（ＣｓＮＯ３）のエックス線回折パターンを示す図
【図５】金属シアノ錯体及び過熱水蒸気処理物の赤外分光スペクトルを示す図
【図６】金属シアノ錯体及び過熱水蒸気処理物の熱重量／示唆熱分析の結果を示す図
【発明を実施するための形態】
【００１３】
本発明の方法は、放射性セシウムを吸着した後の金属シアノ錯体の後処理方法であって、放射性セシウムを吸着した後の金属シアノ錯体に過熱水蒸気処理を施すことにより、放射性セシウムを揮発・放散させることなく、該金属シアノ錯体を分解し、かつ金属成分を化学的に安定な酸化物に変換することを特徴とするものである。
以下、本発明について詳細に説明する。
本発明において、放射性セシウムとは、特に断りのない限り、安定セシウムであるセシウム−１３３以外のセシウムを指す。
【００１４】
本発明における金属シアノ錯体とは、その主たる組成がＡxＭ[Ｍ’(ＣＮ)6]y・ｚＨ2Ｏで表されるものをいう。また、Ｍ、Ｍ’が同定されている場合、Ｍ−Ｍ’シアノ錯体と呼ぶ。例えばＭ＝銅、Ｍ’＝鉄の場合、銅−鉄シアノ錯体という。ここで、金属原子Ｍは、バナジウム、クロム、マンガン、鉄、ルテニウム、コバルト、ロジウム、ニッケル、パラジウム、白金、銅、銀、亜鉛、ランタン、ユーロピウム、ガドリニウム、ルテチウム、バリウム、ストロンチウム、及びカルシウムからなる群より選ばれる一種または二種以上の金属原子が好ましく、バナジウム、クロム、マンガン、鉄、ルテニウム、コバルト、ニッケル、銅、亜鉛からなる群から選ばれる一種または二種以上の金属原子がより好ましく、マンガン、鉄、コバルト、ニッケル、銅、亜鉛からなる群から選ばれる一種または二種以上の金属原子が特に好ましい。金属原子Ｍ’は、バナジウム、クロム、モリブデン、タングステン、マンガン、鉄、ルテニウム、コバルト、ニッケル、白金、及び銅からなる群より選ばれる一種または二種以上の金属原子が好ましく、マンガン、鉄、ルテニウム、コバルト、白金からなる群から選ばれる一種または二種以上の金属原子がより好ましく、鉄、コバルトからなる群から選ばれる一種または二種以上の金属原子がより好ましい。Ａは水素、リチウム、ナトリウム、カリウム、ルビジウム、セシウムからなる群より選ばれる一種または二種以上の陽イオンである。
【００１５】
また、水以外の溶媒や、不純物として他のイオン等、組成に陽に現れていない材料が含まれていてもよい。また、放射性セシウムの吸着処理により、処理対象液中の物質が金属シアノ錯体に吸着するなどして吸着後に別の組成物が含まれる場合もある。
【００１６】
金属シアノ錯体の結晶構造は、図１に示した面心立方構造が一般的であるが、必ずしもそれに制限されない。例えば、Ｋ0.67Ｚｎ[Ｆｅ(ＣＮ)6]0.67・ｚＨ2Ｏは六方晶を取る。また、Ｍ’に配位するシアノ基は６個が一般的であるが、その一部がニトロ基などに置換されていてもよいし、４から８個以内であれば問題はない。
【００１７】
金属シアノ錯体は図１に示した面心立法構造をとる場合、（１／４、１／４、１／４）などの位置に放射性セシウムを吸着すると考えられている。また、（１／２、１／２、１／２）などにも組成によっては空間を有する場合があり、そのようなサイトにも放射性セシウムを吸着する可能性がある。
【００１８】
ｘは０〜３が好ましく、０〜２.５がより好ましく、０〜２が特に好ましい。ｙは０.１〜１.５が好ましく、０.４〜１.３がより好ましく、０.５〜１が特に好ましい。ｚは０〜６が好ましく、０.５〜５.５がより好ましく、１〜５が特に好ましい。
ただし、ｘ、ｙ、ｚは不純物として塩が含まれていたり、金属シアノ錯体の内部構造に取り込まれていない水分を材料が有する場合などは、その効果を除去して評価されなければならない。
【００１９】
金属シアノ錯体の粒子径に特に制限はないが、一般論として、吸着速度は材料の比表面積が高いほど速いことが多く、その観点から言うと、一次平均粒径が５００ｎｍ以下が好ましく、３００ｎｍ以下がより好ましく、１００ｎｍ以下が特に好ましい。粒径の下限に特に制限はないが、４ｎｍ以上であることが実際的である。本発明において、一次粒径とは、一次粒子の直径をいい、その円相当直径を粉末Ｘ線構造解析のピークの半値幅より導出したものでもよい。また、配位子などが粒子表面に吸着している場合もあるが、その場合も一次粒径としては、配位子を除いた粒径を指すものとする。
【００２０】
金属シアノ錯体の合成法に特に制限はないが、目的とした組成を均一に実現できる手法が好ましい。また、加工の都合上錯体表面が各種材料で修飾されていてもよい。具体的な手法としては、例えば特開２００６−２５６９５４号公報、特開２０１３−１７３０７７号公報などに記載の手法が利用できる。また実用上の観点からは粒子は均一であることが望ましいことがあり、特開２０１３−１７３０７７号公報に記された均一なナノ粒子製造方法などが適当である。
【００２１】
また、諸々の理由により、他の材料との複合化がなされていても、金属シアノ錯体が含有されており、それがアンモニア吸着材として機能していれば問題はない。例えば、線維、線維から作成された織布又は不織布上に担持したり、高分子などのバインダと混合して粒状体にしていたりしてもよい。
【００２２】
本発明においては、放射性セシウムが吸着した後の金属シアノ錯体を過熱水蒸気処理することにより、放射性セシウムを揮発させずに金属シアン錯体が分解され、かつその金属成分が、空気酸化等による発熱のない酸化物に変換されて安定化する。
過熱水蒸気処理に用いる過熱水蒸気の温度については、金属シアノ錯体が安定化すればよく、特に問わない。ここでいう安定化とは、シアノ基が除去され、処理物からシアン化水素等のシアン含有物の発生を抑えられること、酸化物となり、加えて加熱した際に発熱反応が生じることがないことをいう。シアノ基の発生抑制および酸化の程度については、実際の用途に応じて決定される必要がある。実際には鉄−鉄シアノ錯体の場合であれば、２５０℃以上であれば大半のシアノ基は除去され、シアン化合物の発生は大きく押されられる。また、５００℃以上で加熱すると完全にシアン化合物は除去されると共に、処理物は鉄酸化物となり、処理後再加熱しても発熱反応は起こらない。一般的には、比較的低温であっても、十分に加熱時間を設ければ所望の状態にすることが可能であるため、温度と時間はその結果から決定されなければならない。
【００２３】
過熱水蒸気には、窒素、アルゴンなどの不活性ガスが含まれていてもかまわないが、酸素などの支燃ガス、水素などの可燃ガスについては、燃焼反応が発生しない程度に除去される必要がある。加熱時に燃焼反応が発生しなければ、完全に除去する必要はないが、一般的には酸素濃度を１０％以下にすることが好ましく、１％以下とすることが特に好ましい。
【００２４】
過熱水蒸気処理する方法としては、雰囲気および温度が十分に制御できればそれでよく、例えばステンレスの柱状容器に、放射性セシウムを吸着した後の金属シアノ錯体を充てんし、過熱水蒸気を通風する手法や、箱型容器の中に放射性セシウムを吸着した後の金属シアノ錯体を設置し、容器内を過熱水蒸気で充満させる方法などが使用できる。
【００２５】
放射性セシウムを吸着した金属シアノ錯体を過熱水蒸気処理した後の処理物の保管については、処理物を水に接触させた場合に放射性セシウムが溶出することを回避することや、放射性セシウム濃度を低減することを目的として、添加剤と混合させることができる。添加剤としては、ゼオライト、結晶性シリコチタネートなどが利用できる。混合の方法としては、上記目的が達成されていればよく、例えば一様になるように混合する方法や、他材料の上に処理物を設置する方法などが使用できる。
【００２６】
また、処理物から放射性セシウムを分離し、他の安定吸着剤に再吸着させ、保管することもできる。この場合の安定吸着剤としては、ゼオライトや結晶性シリコチタネートなどが利用できる。その場合、放射性セシウムの分離及び再吸着については、処理物の水での洗浄および、洗浄水と安定吸着剤の接触が利用できる。この場合、水は酸、アルカリ、塩などの他の成分を含んでいてもよいが、安定吸着剤への放射性セシウムの再吸着を阻害する材料は使用できない。一般的には、水素イオンを除く、ナトリウム、カリウム、アンモニウムなどの一価陽イオンは安定吸着剤への再吸着を阻害する場合がある。安定吸着剤へ再吸着させる方法としては、洗浄水で満たした容器に安定吸着剤を添加後、遠心分離などの方法で固液分離する方法や、安定吸着剤を充てんしたカラムに洗浄水を通水する方法などが利用できる。
【実施例】
【００２７】
以下に、本発明を実施例に基づいてさらに詳細に説明するが、本発明はこれにより限定して解釈されるものではない。
【００２８】
（調整例１）
＜鉄−鉄シアノ錯体への放射性セシウムの吸着＞
鉄―鉄シアノ錯体Fe[Fe(CN)6]0.75をマイクロカプセル（ＭＣ）中に含有する関東化学株式会社製ＭＣビーズを利用し、セシウム水溶液からセシウムを吸着させ、過熱水蒸気処理を行うための吸着剤を調整した。セシウム溶解水として、純水６００ｍＬに硝酸セシウム５．６３ｇを添加した水溶液Ｗ１を準備した。
Ｗ１の６００ｍＬに、ＭＣビーズを１２０ｇ添加し、２４時間１００ｒｐｍの速度でしんとうした後、吸引ろ過により分離、洗浄し、乾燥した。乾燥後のＭＣビーズを硝酸：塩酸が１：２の強酸で加熱加圧分解し、この中のセシウム量をICP-MSで定量したところ、セシウムのＭＣビーズ中の濃度は３．１重量パーセントであった。このセシウムを吸着したビーズを吸着済み金属シアノ錯体Ｃ１とする。
【００２９】
（実施例１）
Ｃ１を１０ｇ計り取り、図２に示す過熱水蒸気処理装置中ステンレスカラムに封入し、過熱水蒸気処理を行った。カラムに導入した気体は１００％過熱水蒸気とし、窒素等の他の気体は含めなかった。条件として、過熱水蒸気は、水をポンプでカートリッジヒーターに巻いたステンレス管内に送液し、カートリッジヒーターで加熱して所定の温度にしたうえでステンレスカラムに導入した。ステンレスカラムにおける温度低下を防ぐため、カラムもマントルヒーターで加熱した。
温度および加熱時間については、条件１：３００℃、３０分、条件２：４００℃１５分、および条件３：５００℃１０分とした。ただし、昇温、冷却を含めると、指定時間以上にＣ１は加熱されている条件であった。上記の条件１、条件２、条件３の処理で得られた処理物をそれぞれ、Ｔ１、Ｔ２、Ｔ３とする。
過熱水蒸気処理中の、ステンレスカラム内のＴ１〜Ｔ３の温度の時間変化を図３に示す。
【００３０】
金属シアノ錯体Ｃ１及び処理物Ｔ１〜Ｔ３をエックス線回折装置（XRD）により評価した。ブルカー製D2  PHAZERを利用し得られた回折パターンを図４に示す。比較として酸化鉄（Fe3O4、Fe2O3）および硝酸セシウム(CsNO3)のパターンも掲載した。
図４に示すとおり、処理物Ｔ１〜Ｔ３のすべてについて、金属シアノ錯体Ｃ１とは異なるパターンを示しており、すでに金属シアノ錯体の構造をとっていないことが分かった。また、５００℃１０分で加熱した処理物Ｔ３については、酸化鉄と同様のパターンを示し、鉄−鉄シアノ錯体が酸化され、酸化鉄に変換されたことが分かった。
【００３１】
次に、処理物の赤外分光評価を行った。サーモサイエンティフィク社製Nicolet  iS5を用いて取得した金属シアノ錯体Ｃ１及び処理物Ｔ１〜Ｔ３の赤外分光スペクトルを図５に示す。金属シアノ錯体Ｃ１のスペクトルでは、２１００ｃｍ−１周辺に巨大なピークが観察された。これは材料中にシアノ基が存在することを示している。同様のピークが、サイズは小さくなっているものの、処理物Ｔ１及びＴ２のスペクトルでも観察される。一方、処理物Ｔ３のスペクトルについてはそのピークが見られない。これは、シアノ基が完全に除去され、処理物Ｔ３中に存在しないことを示している。
【００３２】
次に、処理物の熱重量評価を行った。処理物Ｔ１〜Ｔ３について、リガク製Thermoplus evo TG8120を用い、大気中、２０℃／分で昇熱した際の熱重量変化及び示唆熱評価を行った結果を図６に示す。いずれの場合も加熱による重量低減は限られており、加熱によってガスとして放散される窒素、炭素等の含有が少ないことが示唆される。また、同時に測定した示唆熱分析の結果から、処理物Ｔ１、Ｔ２については、３５０℃周辺で大きな発熱反応が生じ、装置により温度制御から逸脱している現象が確認されるが、処理物Ｔ３については、そういった反応が見られない。これより、十分な過熱水蒸気加熱により、処理物の高温下での発熱反応が抑制できることが分かった。
【００３３】
次に、過熱水蒸気処理時に水蒸気を含む排気ガスを温度低減し、液化した水中の成分分析を行い、処理時に放散するセシウムの量を確認した。排気ガス液化水は図２右側に記載の収集瓶を用いて行った。
表１に、過熱水蒸気処理時の排気を温度低減した時に得られる液中のセシウム評価とセシウムの放出割合を示す。表中、番号１、２は、処理時途中に収集瓶を１から２に変更したもので、番号１が前半流出分、番号２が後半流出分であり、それぞれの総和が放散したセシウムの総量である。放散したセシウムの量は、Ｔ１、Ｔ２、Ｔ３それぞれで、０．０２％、１．１２％、０．４４％と評価された。このように、排気中に含まれ放散されるセシウムの量は極めて少なく、セシウムの放散を抑制しつつ、金属下の錯体の酸化処理が実現できることが分かった。
【００３４】
【表１】
2017003480.tif 000003
【００３５】
過熱水蒸気処理を行った処理物を洗浄することでセシウムを脱離させ、他の安定吸着剤に吸着させることを想定し、洗浄抽出試験を行った。処理物４００ｍｇを乳鉢で粉砕し、４００ｍＬの純水に浸漬、２４時間振盪後、ろ過により固液分離を行い、ろ液中のセシウム濃度を測定することで、抽出率を評価した。
処理物Ｔ１〜Ｔ３について、それぞれ３つのサンプルを用い、評価した結果を表２に示す。これより、Ｔ３からはほぼ１００％のセシウムが抽出できることが分かった。
【００３６】
【表２】
2017003480.tif 000004
【００３７】
また、このろ液中の金属成分の濃度をマイクロ波プラズマ原子発光分光分析装置（MP-AES, Microwave plasma-atomic emission spectroscopy）により評価した結果を表３に示す。安定吸着剤として、ゼオライトなどを使用する際には、ナトリウムやカリウムなど、他のアルカリイオンが大量に含まれていると、セシウムの吸着が阻害されることが知られているが、本件では、ナトリウム、カリウムはセシウムに比べて十分に少ないことから、阻害されないと推定される。
以上のことから、本発明においては、処理物からセシウムを水洗によって抽出し、安定吸着剤に再吸着させることが可能であることが明らかとなった。
【００３８】
【表３】
2017003480.tif 000005
【産業上の利用可能性】
【００３９】
本発明により、放射性セシウムを吸着させた金属シアノ錯体を、熱暴走などを回避した
形で酸化、安定化させ、長期間保管する際のリスクを低減することが可能となる。また、さらに、本発明の処理物からセシウムを抽出し、さらにはその抽出液中のナトリウム、カリウムなどの濃度が低減されることから、ゼオライトなどの安定吸着剤に再吸着させることで、水との接触による放射性セシウムの脱離も回避することが可能となる。この結果、海水や灰洗浄水等、セシウム以外のアルカリイオン濃度の高い液から、金属シアノ錯体によりセシウムを回収、さらにシアンを除去するなど、安定化した形で保管する手法が提供できる。
【図１】
2017003480.tif 000006
【図２】
2017003480.tif 000007
【図３】
2017003480.tif 000008
【図４】
2017003480.tif 000009
【図５】
2017003480.tif 000010
【図６】
2017003480.tif 000011